Brevet FR3037592A1 (20161223)
REVENDICATIONS1. Pneumatique comprenant une bande de roulement, un sommet avec une armature de 5 sommet, deux flancs, deux bourrelets, une armature de carcasse ancrée aux deux bourrelets et s'étendant d'un flanc à l'autre, caractérisé en ce que la bande de roulement comprend une composition à base d'au moins : - un élastomère diénique, à un taux compris entre 35 et 99 pce (parties en poids pour cent parties d'élastomère), 10 - un système d'élastomère thermoplastique, à un taux total compris entre 1 et 65 pce, ledit système d'élastomère thermoplastique comprenant au moins deux copolymères blocs, dits copolymères à blocs polystyrène et poly(butadiène-styrène), comprenant chacun : - au moins un bloc élastomère de type copolymère statistique butadièniquestyrènique éventuellement hydrogéné et, 15 - au moins un bloc thermoplastique de type styrénique, l'un des deux copolymères à blocs polystyrène et poly(butadiène-styrène) étant hydrogéné de telle manière qu'une proportion allant de 95 à 100 % molaire des doubles liaisons dans la portion butadiène sont hydrogénées, ce dernier étant dit copolymère à blocs polystyrène et poly(butadiène-styrène) essentiellement hydrogéné. 20\n<CLM>\1\tPneumatique selon la revendication 1, dans lequel le taux d'élastomère diénique est compris dans un domaine allant de 40 à 90 pce et le taux d'élastomère thermoplastique est compris dans un domaine allant de 10 à 60 pce. 25\n<CLM>\1\tPneumatique selon la revendication 2, dans lequel le taux d'élastomère diénique est compris dans un domaine allant de 50 à 80 pce et le taux d'élastomère thermoplastique est compris dans un domaine allant de 20 à 50 pce.\n<CLM>\1\tPneumatique selon la revendication 3, dans lequel le taux d'élastomère diénique est 30 compris dans un domaine allant de 55 à 70 pce et le taux total d'élastomère thermoplastique est compris dans un domaine allant de 30 à 45 pce. 3037592 - 33 -\n<CLM>\1\tPneumatique selon l'une quelconque des revendications précédentes, dans lequel la masse moléculaire moyenne en nombre des copolymères à blocs polystyrène et poly(butadiène-styrène) est comprise entre 30 000 et 500 000 g/mol.\n<CLM>\1\tPneumatique selon l'une quelconque des revendications précédentes, dans lequel les blocs poly(butadiène-styrene) des copolymères à blocs polystyrène et poly(butadiènestyrène) sont choisis parmi les poly(butadiène-styrene) ayant une température de transition vitreuse inférieure à 25°C.\n<CLM>\1\tPneumatique selon l'une quelconque des revendications précédentes dans lequel les blocs poly(butadiène-styrene) ont une teneur en styrène comprise dans un domaine allant de 10 à 60%.\n<CLM>\1\tPneumatique selon l'une quelconque des revendications précédentes dans lequel les 15 blocs poly(butadiène-styrene) ont une teneur en liaisons -1,2 pour la partie butadiénique comprise dans un domaine allant de 4% à 75% molaire, et une teneur en liaisons -1,4 comprise dans un domaine allant de 20% et 96% molaire.\n<CLM>\1\tPneumatique selon l'une quelconque des revendications précédentes, dans lequel le 20 copolymère bloc essentiellement hydrogéné est hydrogéné de telle manière qu'une proportion allant de 96 à 100 % molaire, et de préférence de 98 à 100 % molaire des doubles liaisons dans la portion butadiène sont hydrogénées.\n<CLM>\1\tPneumatique selon l'une quelconque des revendications précédentes dans lequel le 25 système d'élastomère thermoplastique comprend en plus du copolymère à blocs polystyrène et poly(butadiène-styrène) essentiellement hydrogéné, un copolymère à blocs polystyrène et poly(butadiène-styrène) dit partiellement hydrogéné, hydrogéné de telle manière qu'une proportion allant de 25 à 95 % molaire des doubles liaisons dans la portion butadiène sont hydrogénées. 30\n<CLM>\1\tPneumatique selon la revendication 10 dans lequel le copolymère à blocs polystyrène et poly(butadiène-styrène) partiellement hydrogéné est hydrogéné de telle manière qu'une 3037592 -34- proportion allant de 25 à 80 % molaire, et de préférence de 40 à 70 % molaire des doubles liaisons dans la portion butadiène sont hydrogénées.\n<CLM>\1\tPneumatique selon l'une quelconque des revendications 10 ou 11 dans lequel le 5 système d'élastomère thermoplastique comprend de 20 à 50 pce, de préférence de 25 à 35 pce, de copolymère à blocs polystyrène et poly(butadiène-styrène) essentiellement hydrogéné et de 1 à 15 pce, de préférence de 3 à 10 pce, de copolymère à blocs polystyrène et poly(butadiène-styrène) partiellement hydrogéné. 10\n<CLM>\1\tPneumatique selon l'une quelconque des revendications précédentes dans lequel le ou les blocs thermoplastiques styréniques du copolymère à blocs polystyrène et poly(butadiène-styrène) sont choisis parmi les polymères ayant une température de transition vitreuse supérieure à 80°C, et, dans le cas d'un bloc thermoplastique semi cristallin, une température de fusion supérieure à 80°C.\n<CLM>\1\tPneumatique selon l'une quelconque des revendications précédentes dans lequel la fraction de bloc thermoplastique styrénique dans le copolymère à blocs polystyrène et poly(butadiène-styrène) est comprise dans un domaine allant de 5 à 70 %.\n<CLM>\1\tPneumatique selon l'une quelconque des revendications précédentes dans lequel le ou les blocs thermoplastiques du copolymère à blocs polystyrène et poly(butadiène-styrène) sont choisis parmi les polystyrènes.\n<CLM>\1\tPneumatique selon la revendication précédente dans lequel le ou les blocs 25 thermoplastiques du copolymère à blocs polystyrène et poly(butadiène-styrène) sont choisis parmi les polystyrènes obtenus à partir de monomères styréniques choisis dans le groupe constitué par le styrène non substitué, les styrènes substitués et leurs mélanges.\n<CLM>\1\tPneumatique selon la revendication précédente dans lequel le ou les blocs 30 thermoplastiques du copolymère à blocs polystyrène et poly(butadiène-styrène) sont choisis parmi les polystyrènes obtenus à partir de monomères styréniques choisis dans le groupe constitué par le styrène non substitué, les méthylstyrènes, le para-tertio- 3037592 -35- butylstyrène, les chlorostyrènes, les bromostyrènes, les fluorostyrènes, le para-hydroxystyrène, et les mélanges de ces derniers.\n<CLM>\1\tPneumatique selon la revendication précédente dans lequel le ou les blocs 5 thermoplastiques du copolymère à blocs polystyrène et poly(butadiène-styrène) sont choisis parmi les polystyrènes obtenus à partir de monomères styréniques choisis dans le groupe constitué par le styrène non substitué, l'o-méthylstyrène, le m-méthylstyrène, le p- méthylstyrène, l'alpha-méthylstyrène, l'alpha-2-diméthylstyrène, l' alpha-4- diméthylstyrène, le diphényléthylène, le para-tertio-butylstyrène, l'o-chlorostyrène, le m- 10 chlorostyrène, le p-chlorostyrène, le 2,4-dichlorostyrène, le 2,6-dichlorostyrène, le 2,4,6- trichlorostyrène, l'o-bromostyrène, le m-bromostyrène, le p-bromostyrène, le 2,4- dibromostyrène, le 2,6-dibromostyrène, le 2,4,6-tribromostyrène, l'o-fluorostyrène, le mfluorostyrène, le p-fluorostyrène, le 2,4-difluorostyrène, le 2,6-difluorostyrène, le 2,4,6- trifluorostyrène, le para-hydroxy-styrène, et les mélanges de ces derniers. 15\n<CLM>\1\tPneumatique selon la revendication précédente dans lequel le ou les blocs thermoplastiques du copolymère à blocs polystyrène et poly(butadiène-styrène) sont obtenus à partir de polystyrène non substitué. 20\n<CLM>\1\tPneumatique selon l'une quelconque des revendications précédentes, dans lequel l'élastomère diénique est choisi dans le groupe constitué par les élastomères diéniques essentiellement insaturés, et les mélanges de ces élastomères.\n<CLM>\1\tPneumatique selon la revendication précédente, dans lequel l'élastomère diénique est choisi dans le groupe constitué par les homopolymères obtenus par polymérisation d'un monomère diène conjugué ayant de 4 à 12 atomes de carbone, les copolymères obtenus par copolymérisation d'un ou plusieurs diènes conjugués entre eux ou avec un ou plusieurs composés vinyle aromatique ayant de 8 à 20 atomes de carbone, et les mélanges de ces derniers.\n<CLM>\1\tPneumatique selon la revendication précédente, dans lequel l'élastomère diénique est choisi dans le groupe constitué par les polybutadiènes, les polyisoprènes de synthèse, le 3037592 -36- caoutchouc naturel, les copolymères de butadiène, les copolymères d'isoprène et les mélanges de ces élastomères.\n<CLM>\1\tPneumatique selon l'une quelconque des revendications précédentes, dans lequel la 5 composition de la bande de roulement comprend en outre de la charge renforçante, à un taux inférieur à 80 pce, de préférence inférieur à 60 pce.\n<CLM>\1\tPneumatique selon la revendication précédente, dans lequel le taux de charge renforçante est de 3 à 50 pce, de préférence de 5 à 40 pce. 10\n<CLM>\1\tPneumatique selon l'une quelconque des revendications 23 ou 24, dans lequel la charge renforçante est du noir de carbone et/ou de la silice.\n<CLM>\1\tPneumatique selon l'une quelconque des revendications 23 à 25, dans lequel la charge 15 renforçante majoritaire est de la silice.\n<CLM>\1\tPneumatique selon l'une quelconque des revendications 23 à 25, dans lequel la charge renforçante majoritaire est du noir de carbone. 20\n<CLM>\1\tPneumatique selon l'une quelconque des revendications précédentes, dans lequel la composition de la bande de roulement comprend en outre une résine thermoplastique à base de motifs polyphénylène éther éventuellement substitués, à un taux compris dans un domaine allant de 1 à 50 pce, de préférence de 2 à 40 pce. 25\n<CLM>\1\tPneumatique selon la revendication 28, dans lequel le taux de ladite résine thermoplastique à base de motifs polyphénylène éther éventuellement substitués est compris dans un domaine allant de 2 à 30 pce, de préférence de 2 à 20 pce.\n<CLM>\1\tPneumatique selon l'une quelconque des revendications 28 ou 29, dans lequel la résine 30 thermoplastique à base de motifs polyphénylène éther éventuellement substitués présente une température de transition vitreuse (Tg), mesurée par DSC selon la norme ASTM 3037592 -37- D3418 de 1999, comprise dans un domaine allant de 0 à 280°C, de préférence de 5 à 250°C.\n<CLM>\1\tPneumatique selon l'une quelconque des revendications 28 à 30, dans lequel la résine 5 thermoplastique à base de motifs polyphénylène éther éventuellement substitués est un composé comprenant majoritairement des motifs polyphénylène de formule générale (I) : R4 (I) dans laquelle : - R1, R2, R3 et R4 représentent indépendamment les uns des autres des groupements 10 identiques ou différents choisis parmi les groupements hydrogène, hydroxy, alkoxy, halogène, amino, alkylamino, dialkylamino ou les groupements hydrocarbonés comportant au moins 2 atomes de carbone, éventuellement interrompus par des hétéroatomes et éventuellement substitués ; R1 et R3 d'une part et R2 et R4 d'autre part pouvant former ensemble avec les atomes de carbones auxquels ils se rattachent un ou plusieurs cycles 15 accolés au cycle benzénique du composé de formule (I) , - n est un entier compris dans un domaine allant de 3 à\n<CLM>\1\t32. Pneumatique selon la revendication 31, dans lequel R1 et R2 représentent un groupement alkyle et en particulier un groupe méthyle ; et R3 et R4 représentent des 20 atomes d'hydrogène.\n<CLM>\1\tPneumatique selon l'une quelconque des revendications 31 ou 32, dans lequel la résine thermoplastique à base de motifs polyphénylène éther éventuellement substitués est un composé comprenant majoritairement des motifs polyphénylène de formule générale (I) 25 dans laquelle n est un entier compris dans un domaine allant de 3 à 50, de préférence de 5 à 30, mieux de 6 à\n<CLM>\1\t3037592 -38-\n<CLM>\1\tPneumatique selon l'une quelconque des revendications 31 à 33, dans lequel la résine thermoplastique à base de motifs polyphénylène éther éventuellement substitués est un composé comprenant à plus de 80% en poids, de préférence à plus de 95% en poids, des 5 motifs polyphénylène de formule générale (I).\n<CLM>\1\tPneumatique selon l'une quelconque des revendications précédentes, dans lequel la composition de la bande de roulement ne comprend pas de système plastifiant autre que l'éventuelle résine thermoplastique à base de motifs polyphénylène éther, ou en comprend 10 avec un taux total de plastifiant inférieur à 20 pce, de préférence inférieur à 15 pce.\n<CLM>\1\tPneumatique selon la revendication précédente, dans lequel la composition de la bande de roulement ne comprend pas de système plastifiant ou en comprend avec un taux total de plastifiant inférieur à 10 pce, de préférence inférieur à 5 pce. 15\n<CLM>\1\tPneumatique selon la revendication précédente, dans lequel la composition de la bande de roulement comprend en outre un système de réticulation.